(57)【要約】【課題】遮光層と赤外線透過層の色彩差が目立ち難い遮光層付き透明板を提供する。【解決手段】第１の主面２１および第２の主面２２を備える透明板２と、第１の主面２１が露出するように開口した可視光通過領域３１を形成する、第１の主面２１上の赤外線透過層３と、赤外線透過層３が露出するように開口した赤外線通過領域３９を形成する、赤外線透過層３上の遮光層５を備え、遮光層５は、可視光通過領域３１の内周を囲んで第１の主面２１と接触する、幅が１００〜１０００μｍの領域を有し、赤外線通過領域３９は、波長３８０ｎｍ〜７８０ｎｍの光の視感透過率が０．１〜５０％で、波長８００〜１０００ｎｍの光の透過率の最小値が７０％以上であり、第２の主面２２側からの上面視で、透明板２、赤外線透過層３および遮光層５が重なっている領域は、第２主面２２側から測定した光学濃度がＯＤ値で４以上である。【選択図】図３
2019144338.tif 000002
【特許請求の範囲】
【請求項１】
第１の主面および第２の主面を備える透明板と、
前記第１の主面側からの上面視で、前記第１の主面が露出するように開口した可視光通過領域を形成する、前記第１の主面上の赤外線透過層と、
前記第１の主面側からの上面視で、前記赤外線透過層が露出するように開口した赤外線通過領域を形成する、前記赤外線透過層上の遮光層と、を備え、
前記遮光層は、前記第２の主面側からの上面視で、前記可視光通過領域の内周を囲んで前記第１の主面と接触する、幅が１００μｍ〜１０００μｍの領域を有し、
前記赤外線通過領域は、前記第２の主面側から測定した、波長３８０ｎｍ〜７８０ｎｍの光の視感透過率が０．１％〜５０％で、かつ前記第２の主面側から測定した、波長８００ｎｍ〜１０００ｎｍの光の透過率の最小値が７０％以上であり、
前記第２の主面側からの上面視で、前記透明板、前記赤外線透過層および前記遮光層が重なっている領域は、前記第２主面側から測定した光学濃度がＯＤ値で４以上である、
ことを特徴とする遮光層付き透明板。
【請求項２】
前記可視光通過領域に半透過層を備え、
前記可視光通過領域は、前記第２の主面側から測定した、波長３８０ｎｍ〜７８０ｎｍの光の視感透過率が１０％〜５０％で、かつ前記第２の主面側から測定した、波長８００ｎｍ〜１０００ｎｍの光の透過率の最大値が７０％未満である請求項１に記載の遮光層付き透明板。
【請求項３】
前記可視光通過領域は、前記第１の主面側からみて、文字、図形、または記号に対応した形状の領域である、請求項１または２に記載の遮光層付き透明板。
【請求項４】
前記透明板は、化学強化ガラスである請求項１から３のいずれか一項に記載の遮光層付き透明板。
【請求項５】
前記透明板は屈曲ガラスである請求項１から４のいずれか一項に記載の遮光層付き透明板。
【請求項６】
前記第２の主面側に防眩層を備える請求項１から５のいずれか一項に記載の遮光層付き透明板。
【請求項７】
前記防眩層はエッチング層またはコーティング層である請求項６に記載の遮光層付き透明板。
【請求項８】
前記防眩層は、表面粗さが、二乗平均粗さで０．０１μｍ〜０．５μｍである請求項６または７に記載の遮光層付き透明板。
【請求項９】
前記第２の主面側に反射防止層を備える請求項１から８のいずれか一項に記載の遮光層付き透明板。
【請求項１０】
前記反射防止層は、
波長５５０ｎｍの光の屈折率が１．９以上の高屈折率層と、波長５５０ｎｍの光の屈折率が１．６以下の低屈折率層を積層した構造を備える請求項９に記載の遮光層付き透明板。
【請求項１１】
前記反射防止層は、ＣＩＥ色差式において、ａ*が−６〜１であり、ｂ*が−８〜１である請求項９または１０に記載の遮光層付き透明板。
【請求項１２】
前記第２の主面側に防汚層を備える請求項１から１１のいずれか一項に記載の遮光層付き透明板。
【請求項１３】
前記透明板、前記遮光層、および前記赤外線透過層が重なっている領域は、波長４００ｎｍ〜６００ｎｍの光の平均反射率に対する、波長６００ｎｍ〜７００ｎｍの光の平均反射率の比が１．５以上である請求項１から１２のいずれか一項に記載の遮光層付き透明板。
【発明の詳細な説明】
【技術分野】
【０００１】
本発明は、遮光層付き透明板に関する。
【背景技術】
【０００２】
カーナビゲーションシステムや、オーディオ等の車載用情報機器や、携帯通信機器は、表示装置を備える。
表示装置には、表示パネルの前面に接着層を介して板状の透明板である保護カバーが設けられる（特許文献１）。保護カバーは、外光反射を低減したり、表示パネルを外部衝撃から保護したりする機能を備える。保護カバーの表示パネル側の面には、例えば、遮光層が枠状に設けられる。遮光層は、美観以外に表示パネル側の配線を隠蔽したり、バックライトの照明光を隠蔽して、表示パネルの周囲から照明光が漏れるのを防止したりする機能を備える。
【０００３】
遮光層は、可視光を透過させるために部分的に開口する場合がある（特許文献２）。例えば、製品のロゴマークを構成する文字、図形、記号に対応した開口部を遮光層に設けることにより、表示装置の照明光が点灯している時のみ、開口部にロゴマークを表示させられる。
【０００４】
遮光層は、赤外線を透過させるために部分的に開口する場合もある（特許文献３）。例えば遮光層の一部を開口し、赤外線の透過率が遮光層よりも高く、可視光の透過率が遮光層と同程度の赤外線透過層を開口部に設け、赤外線通信用の窓とする場合がある。
車載用情報機器や、携帯通信機器は、赤外線等の可視光の波長範囲外の電磁波を用いて通信や物体検出を行うことがある。赤外線を用いた通信や物体検出を行う場合、赤外線センサおよび赤外線透過層を表示部に設けると表示の妨げになり、美観を損ねる。遮光層の一部を開口し、赤外線透過層を設けることにより、赤外線センサを遮光層の裏側に設けられ、かつ赤外線透過層を目立たなくできる。
【先行技術文献】
【特許文献】
【０００５】
【特許文献１】特開２０１５−５０４９号公報
【特許文献２】特開２０１３−１７８６４３号公報
【特許文献３】特開２０１４−９９１５９号公報
【発明の概要】
【発明が解決しようとする課題】
【０００６】
特許文献３のように、遮光層の一部を開口し、遮光層と同様の色彩の赤外線透過層を設けることにより、ある程度は赤外線透過層を目立たなくできる。
しかしながら、赤外線透過層と遮光層は同様の色彩とするのが困難な場合がある。
これは、遮光層および赤外線透過層は、赤外線の透過率が異なるためである。また、インクを塗布し、焼成することによって遮光層および赤外線透過層を形成する場合、硬さや表示パネルへの密着性等の物理的特性も求められるため、色彩のみを考慮できない場合があるためである。
【０００７】
遮光層および赤外線透過層に求められる色彩と物理的特性が完全に両立できない場合、物理的特性を優先するために、所望の色彩が得られない可能性がある。
所望の色彩が得られないと、遮光層と赤外線透過層の色彩差が目立ってしまい、美観を損ねるおそれがあった。
【０００８】
本発明は、遮光層と赤外線透過層の色彩差が目立ち難い遮光層付き透明板を提供する。
【課題を解決するための手段】
【０００９】
本発明の遮光層付き透明板は、第１の主面および第２の主面を備える透明板と、前記第１の主面側からの上面視で、前記第１の主面が露出するように開口した可視光通過領域を形成する、前記第１の主面上の赤外線透過層と、前記第１の主面側からの上面視で、前記赤外線透過層が露出するように開口した赤外線通過領域を形成する、前記赤外線透過層上の遮光層と、を備え、前記遮光層は、前記第２の主面側からの上面視で、前記可視光通過領域の内周を囲んで前記第１の主面と接触する、幅が１００μｍ〜１０００μｍの領域を有し、前記赤外線通過領域は、前記第２の主面側から測定した、波長３８０ｎｍ〜７８０ｎｍの光の視感透過率が０．１％〜５０％で、かつ前記第２の主面側から測定した、波長８００ｎｍ〜１０００ｎｍの光の透過率の最小値が７０％以上であり、前記第２の主面側からの上面視で、前記透明板、前記赤外線透過層および前記遮光層が重なっている領域は、前記第２主面側から測定した光学濃度がＯＤ値で４以上である、ことを特徴とする。
【００１０】
本発明によれば、可視光は透過しないが赤外線を透過する赤外線透過層と、可視光も赤外線も透過しない遮光層をこの順番で透明板の第１の主面上に設ける。
そのため、第２の主面側から見ると、遮光層が設けられている領域でも、手前側に赤外線透過層が見える。よって、赤外線透過層のみが設けられている赤外線通過領域と、遮光層が設けられている領域の色彩の差が目立たなくなる。
また、本発明によれば、可視光通過領域の周囲が遮光層で囲まれるため、可視光通過領域と赤外線透過層とが遮光層により分離され接触しない。
そのため、手前側に赤外線透過層を設けた場合でも、遮光層により囲まれるため、可視光通過領域の周囲がぼやけるのを防げる。
【００１１】
本発明では、前記可視光通過領域に半透過層を備え、前記可視光通過領域は、前記第２の主面側から測定した、波長３８０ｎｍ〜７８０ｎｍの光の視感透過率が１０％〜５０％で、かつ前記第２の主面側から測定した、波長８００ｎｍ〜１０００ｎｍの光の透過率の最大値が７０％未満でもよい。
本発明によれば、可視光をある程度透過するが、赤外線を透過しない半透過層を、可視光通過領域に備える。
そのため、第１の主面側から入射する光の強度が大きい場合でも、可視光通過領域を透過する光の強度を緩和できる。
【００１２】
本発明では、前記可視光通過領域は、前記第１の主面側からみて、文字、図形、または記号に対応した形状の領域でもよい。
本発明によれば、可視光通過領域は、文字、図形、または記号に対応した形状に部分的に開口した領域であるため、領域の形状を製品のロゴマーク等に対応した形状にすると、第１の主面側から光が入射している時のみ、可視光通過領域にロゴマーク等を表示させられる。
【００１３】
本発明では、前記透明板は、化学強化ガラスでもよい。
本発明によれば、透明板が化学強化ガラスであるため、強度と耐擦傷性に優れ、良好な質感をも備える遮光層付き透明板を提供できる。
【００１４】
本発明では、前記透明板は屈曲ガラスでもよい。
本発明によれば、透明板が屈曲ガラスであるため、遮光層付き透明板を取り付ける相手側部材が屈曲形状を有していても、取り付けの精度が下がるおそれがない。
【００１５】
本発明では、前記第２の主面側に防眩層を備えてもよい。
本発明によれば、第２の主面側に防眩層が設けられるため、第２の主面側から入射した光を散乱させ、入射光による映り込みをぼかせる。
【００１６】
本発明では、前記防眩層はエッチング層またはコーティング層でもよい。
本発明によれば、防眩層がエッチング層であると、防眩用の材料を別途被覆する必要がない点で有利である。防眩層がコーティング層であると、材料の選択により、防眩性の制御が容易な点で有利である。
【００１７】
本発明では、前記防眩層は、表面粗さが、二乗平均粗さで０．０１μｍ〜０．５μｍでもよい。
本発明によれば、防眩層の表面粗さが、二乗平均粗さで０．０１μｍ〜０．５μｍであるため、第２の主面側から入射した光を、より確実に散乱させられる。
【００１８】
本発明では、前記第２の主面側に反射防止層を備えてもよい。
本発明によれば、第２の主面側に反射防止層が設けられるので、第２の主面側から入射した光の反射を防止でき、入射光による映り込みを防止できる。
【００１９】
本発明では、前記反射防止層は、波長５５０ｎｍの光の屈折率が１．９以上の高屈折率層と、波長５５０ｎｍの光の屈折率が１．６以下の低屈折率層を積層した構造を備えてもよい。
本発明によれば、反射防止層が高屈折率層と低屈折率層を積層した構造を備えるので、可視光の反射を、より確実に防止できる。
【００２０】
本発明では、前記反射防止層は、ＣＩＥ色差式において、ａ*が−６〜１であり、ｂ*が−８〜１でもよい。
本発明によれば、反射防止層のａ*が−６〜１であり、ｂ*が−８〜１であるため、反射防止層が危険色（警告色）に着色する恐れがなく、反射防止層の色彩が目立つのを防止できる。
【００２１】
本発明では、前記第２の主面側に防汚層を備えてもよい。
本発明によれば、第２の主面側に防汚層が設けられるので、第２の主面に人間の指が触れても、指紋、皮脂、汗等による汚れが付着するのを低減できる。
【００２２】
本発明では、前記透明板、前記遮光層、および前記赤外線透過層が重なっている領域は、波長４００ｎｍ〜６００ｎｍの光の平均反射率に対する、波長６００ｎｍ〜７００ｎｍの光の平均反射率の比が１．５以上でもよい。
本発明によれば、平均反射率の比が１．５以上であるので、赤外線通過領域との色彩差が、より小さくなる。
【図面の簡単な説明】
【００２３】
【図１】本発明の一実施形態に係る遮光層付き透明板を示す斜視図。
【図２】（Ａ）は、本実施形態に係る遮光層付き透明板を示す平面図であって、（Ｂ）は（Ａ）の裏面図。
【図３】図２（Ａ）のＡ−Ａ線切断部端面図。
【図４】本実施形態に係る遮光層付き透明板の製造方法を説明するための切断部端面図。
【図５】本実施形態の変形例に係る遮光層付き透明板を示す切断部端面図。
【図６】本実施形態の変形例に係る遮光層付き透明板を示す切断部端面図。
【図７】本実施形態の変形例に係る遮光層付き透明板を示す切断部端面図。
【図８】本実施形態の変形例に係る遮光層付き透明板を示す切断部端面図。
【図９】本実施形態の遮光層付き透明板を備える表示装置の部分切断部端面図。
【図１０】例６（比較例）の遮光層付き透明板の部分切断部端面図。
【図１１】例７（比較例）の遮光層付き透明板の部分切断部端面図。
【発明を実施するための形態】
【００２４】
以下、本発明の一実施形態について図面を参照して説明する。
〔遮光層付き透明板の構成〕
まず、遮光層付き透明板の構成について、図１〜３を参照して説明する。
【００２５】
図１〜３に示す遮光層付き透明板１は、透明板２と、赤外線透過層３と、遮光層５と、を備える。
透明板２は平面視で矩形であり、可視光が透過する材料で構成された、透明な部材である。ここでいう透明な部材とは、波長３８０ｎｍ〜７８０ｎｍの視感透過率が８５％以上の部材を意味する。視感透過率とは、測定波長の範囲の視感度および光源の光強度で荷重した平均透過率を意味する。具体的には、分光光度計を用いて、透過スペクトルを測定し、ＪＩＳ  Ｚ  ８７２２：２００９に準じて、透過スペクトルから視感透過率を導出できる。以下の説明も同様である。図３に示すように、透明板２は、第１の主面２１と、第２の主面２２と、端面２３とを備える。端面２３には、面取り部２５が設けられる。透明板２は強度と耐擦傷性に優れ、良好な質感を備える材料が好ましい。このような材料としては、ガラス、特に化学強化ガラスが挙げられる。
【００２６】
赤外線透過層３は、遮光層付き透明板１に遮光性および赤外線透過性を付与するために設けられる。赤外線透過層３は、可視光の透過率が透明板２よりも低いが、赤外線の透過率は少なくとも同程度である。
本実施形態では、赤外線透過層３は、四角形の枠状であり、透明板２における第１の主面２１の周縁部に設けられる。
【００２７】
図３に示すように、赤外線透過層３は、第１の主面２１側からの上面視で、第１の主面２１が部分的に露出するように、枠を構成する部分が開口している。遮光層付き透明板１において、この開口した部分の内側の領域を、可視光通過領域３１と呼ぶ。また、四角形の枠内を表示領域３３と呼ぶ。
赤外線透過層３の厚さは、１μｍ以上１０μｍ以下が好ましく、２μｍ以上５μｍ以下がより好ましい。厚さが下限値以上であると、透過率のムラが発生し難くなる。上限値以下であると、応力による層間の膜が剥がれにくくなり、液晶パネルに貼り合わせる際に、段差部に残留空気による「エアライン」が発生しにくくなる。
赤外線透過層３の屈折率は、透明板２と近い値が好ましい。例えば、透明板２としてガラスを用いる場合、ガラスの屈折率ｎ１と、赤外線透過層３の屈折率ｎ２との差｜ｎ１−ｎ２｜が、０．３以下が好ましく、０．２以下がより好ましい。この範囲にあることによって、赤外線透過層３と、遮光層５が重なる領域の反射率が十分低下する。屈折率とは、波長５５０ｎｍにおける屈折率の実部を指す。
【００２８】
遮光層５は、遮光層付き透明板１に遮光性を付与するために設けられ、第２の主面２２側からの上面視で、赤外線透過層３と重なるように、かつ可視光通過領域３１の内周を囲んで第１の主面２１と接触するように設けられる。図３では、遮光層５は、遮光第１層５Ａおよび遮光第２層５Ｂを積層した構造である。
以下の説明では、透明板２、遮光層５、および赤外線透過層３が重なる領域を遮光領域３５と呼ぶ。遮光層５が可視光通過領域３１の内周を囲む領域を内周囲繞領域３７と呼ぶ。
【００２９】
遮光層５は、第１の主面２１側からの上面視で、赤外線透過層３が露出するように部分的に開口している。遮光層付き透明板１において、この開口した部分の内側の領域を、赤外線通過領域３９と呼ぶ。
遮光層５は、透明板２よりも可視光の透過率も赤外線の透過率も低い。
遮光層５の厚さは、１μｍ以上１０μｍ以下が好ましく、２μｍ以上５μｍ以下がより好ましい。遮光層５の厚さが下限値以上であると、透過率のムラが発生し難くなる。遮光層５の厚さが上限値以下であると、応力による層間の膜が剥がれにくくなり、液晶パネルに貼り合わせる際に、段差部に残留空気による「エアライン」が発生しにくくなる。
このように、遮光層付き透明板１は、透明板２に赤外線透過層３、遮光層５が所定の順番および形状で積層されることにより、遮光領域３５、赤外線通過領域３９、可視光通過領域３１、内周囲繞領域３７、および表示領域３３を備える。
【００３０】
遮光領域３５は、第１の主面２１側に設けられた部材や、第１の主面２１側から入射される光を隠蔽する領域である。例えば、遮光層付き透明板１が表示パネルの保護カバーである場合、配線を隠蔽したり、バックライトの照明光を隠蔽して、表示パネルの周囲から照明光が漏れたりするのを防止する。遮光領域３５は可視光および赤外線を遮光する光学特性が必要である。具体的には、第２の主面２２側から測定した、光学濃度がＯＤ値で４以上である必要がある。ＯＤ値は４．２以上がより好ましく、４．５以上がさらに好ましい。
【００３１】
ここでいう光学濃度（ＯＤ値）とは、式（Ａ）に示すように、ある光の入射光量Ｉに対する、被測定物を透過してきた透過光量Ｔａの比について、底を１０とした常用対数で表した値の絶対値であり、隠蔽性能を示す。以下の説明でも同様である。
ＯＤ値＝｜Ｌｏｇ１０（Ｔａ／Ｉ）｜  ・・・（Ａ）
式（Ａ）において、波長が３６０ｎｍ〜８３０ｎｍである可視光で入射光量Ｉが１０００、透過光量Ｔａが１とすると、ＯＤ値は｜Ｌｏｇ１０（１／１０００）｜＝３となる。
【００３２】
遮光領域３５は、波長４００〜６００ｎｍの光の平均反射率（反射率の平均値）に対する、波長６００〜７００ｎｍの光の平均反射率の比が１．５以上であるのが好ましい。
平均反射率の比が下限値以上であることにより、遮光領域３５と赤外線通過領域３９の色彩差が小さくなる。平均反射率の比は２以上が好ましく、２以上１０以下がより好ましく、２以上３以下がさらに好ましい。平均反射率の比が上限値以下であると、遮光領域３５の赤味が抑制できるため、優れた意匠性を示す。なお、ここで用いる反射率は、後述のように、赤外線透過層３と透明板２との界面での反射率ＲＤとして求められる値である。
【００３３】
反射率は以下のように求められる。
［１］透明板２の第２の主面２２側から、可視光通過領域３１に入射した光の反射率の測定値を反射率ＲＡとする。反射率ＲＡとして算出される光は、透明板２の表面（第２の主面２２）で反射された光と、透明板２の内部を通り、透明板２と、第１の主面２１側の空気との間で反射され、再度透明板２の第２の主面２２側から出射した光とを含む。透明板２の表面に反射防止膜等を設けていない場合、透明板２の第２の主面２２の反射率と、透明板２と第１の主面２１側の空気との間での反射率は等しく、これらの値を反射率ＲＢとする。この場合、反射率ＲＡと反射率ＲＢは以下の関係式を満たす。測定値として得られる反射率ＲＡの値と、下記計算式から、反射率ＲＢを算出する。
反射率ＲＡ＝反射率ＲＢ＋反射率ＲＢ（１−反射率ＲＢ）2  ・・・（１）
［２］さらに、第２の主面２２側から、遮光領域３５に入射した光の反射率の測定値を反射率ＲＣとする。また、遮光領域３５において、赤外線透過層３と透明板２との界面での反射率を反射率ＲＤとする。反射率ＲＤとして算出される光は、透明板２と赤外線透過層３との境界面での反射光と、赤外線透過層３と遮光層５との境界面での反射光が含まれる。反射率ＲＢ、反射率ＲＣおよび反射率ＲＤは以下の関係式を満たす。式（１）で得られた反射率ＲＢと、分析値として得られる反射率ＲＣから、反射率ＲＤを算出する。反射率ＲＤを遮光領域３５の反射率とする。
反射率ＲＣ＝反射率ＲＢ＋反射率ＲＤ（１−反射率ＲＢ）2  ・・・（２）
【００３４】
赤外線通過領域３９は、可視光は遮蔽するが、赤外線を通過させる領域である。例えば、遮光層付き透明板１が表示パネルの保護カバーである場合、赤外線通信用や人感センサ用の窓となる領域である。遮光層付き透明板１が、照明光を備えた表示パネルに用いられる保護カバーである場合、表示パネルの照明光の点灯の有無によらず、図２（Ｂ）に示す赤外線通過領域３９は、使用者には視認できない。そのため、表示パネルが赤外線カメラを備える場合、赤外線通過領域３９の裏側（第１の主面２１側）に赤外線センサを設けることにより、使用者から赤外線センサを隠蔽しつつ、赤外線通過領域３９を介して、赤外線を用いた通信や物体検出用の窓に使用できる。
赤外線通過領域３９は、可視光は遮蔽するが、赤外線を通過させる光学特性が必要である。具体的には、第２の主面２２側から測定した、波長３８０〜７８０ｎｍの光の視感透過率が０．１〜５０％である必要がある。視感透過率は０．８〜２５％がより好ましい。第２の主面２２側から測定した、波長８００〜１０００ｎｍの光の透過率の最小値が７０％以上である必要もある。透過率の最小値は、７５％以上がより好ましい。
波長８００ｎｍ〜１０００ｎｍの光の透過率の最小値とは、赤外線の透過率の最小値を意味する。具体的には、分光光度計を用いて、透過スペクトルを測定し、スペクトルの透過率の最小値を求める。同様の方法で最大値も求められる。以下の説明でも同様である。
【００３５】
可視光通過領域３１は、可視光を透過する領域である。例えば、遮光層付き透明板１が表示パネルの保護カバーである場合、図１の符号４１、４３に示すように、文字、図形、記号に対応した平面形状を有している。遮光層付き透明板１が表示パネルの保護カバーである場合、表示パネルの照明光が点灯している時のみ、図２（Ｂ）に示す可視光通過領域３１に文字、図形、記号が表示されていることを使用者は視認できる。
【００３６】
図１の符号４１は、例えば自動車の方向指示器が操作された場合に、操作した方向に対応して点滅する矢印である。あるいは、ハザードスイッチが押された場合に点滅する矢印である。符号４３は、例えば表示パネルの製造元や販売元のロゴマークである。
【００３７】
表示領域３３は、可視光を透過する領域である。例えば、遮光層付き透明板１が表示パネルの保護カバーである場合、表示パネルの表示部に対応する。
【００３８】
可視光通過領域３１には半透過層７１が設けられてもよい（図８）。
半透過層７１は、可視光をある程度透過する光学特性を有する層である。具体的には第２の主面側から測定した、波長３８０ｎｍ〜７８０ｎｍの光の視感透過率が１０％以上５０％以下であるのが好ましく、２０％以上４０％以下がより好ましい。半透過層７１の視感反射率が１０％以上であることにより、後ろの光源の輝度が低くても可視光通過領域３１を視認できる。また半透過層７１の視感反射率が５０％以下であることにより、隣接する黒部との一体感が保たれる。さらに、裏面の光源が透けて見えるのを防止できる。
さらに第２の主面２２側から測定した、波長８００ｎｍ〜１０００ｎｍの光の最大透過率が７０％未満であることが好ましい。
【００３９】
内周囲繞領域３７は、赤外線透過層３と可視光通過領域３１（半透過層７１）を分離する領域であり、遮光層５からなる。
内周囲繞領域３７は、図３に示す面方向の幅Ｄ（厚さ）が１００μｍ以上１０００μｍ以下である。
幅Ｄが下限値以上であることにより、遮光層５により可視光通過領域３１の輪郭を確実に囲むことができ、可視光通過領域３１の内周の輪郭が明確となるようにできる。
幅Ｄが上限値以下であることにより、内周囲繞領域３７と赤外線透過層３の色彩の差が目立ってしまい、内周囲繞領域３７が、可視光通過領域３１の輪郭をなぞるように、黒く見えてしまうのを防止できる。
好ましい幅は、１５０μｍ以上、５００μｍ以下であり、より好ましくは２００μｍ以上、４００μｍ以下である。
【００４０】
〔遮光層付き透明板の製造方法〕
次に、遮光層付き透明板１の製造方法について、図２〜４を参照して説明する。
【００４１】
まず、透明な板、例えばガラス板を所定の大きさに切断し、図４（Ａ）に示す面取りを行った透明板２を準備する。このとき、平面視での面取り部２５の寸法が、０．０５ｍｍ以上０．５ｍｍ以下となるように面取りを行うことが好ましい。面取り後は、必要に応じて化学強化を行う。
【００４２】
次に、図４（Ｂ）に示すように、透明板２に赤外線透過層３を形成する。
赤外線透過層３を形成する方法としては、特に限定はされないが、バーコード法、リバースコート法、グラビアコート法、ダイコート法、ロールコート法、スクリーン法、インクジェット法が挙げられる。厚さの制御の容易さを考慮すると、スクリーン法またはインクジェット法が好ましい。
【００４３】
スクリーン法を用いる場合は、使用するスクリーン版を構成するインクが透過するメッシュ部と、インクの透過を抑制する乳剤部との、それぞれの形成領域やサイズの制御をすることにより、赤外線透過層３を所望の領域に形成できる。
スクリーン版のメッシュ径は、１５μｍ以上３５μｍ以下が好ましい。また、スキージの速度は、５０ｍｍ／ｓ以上２００ｍｍ／ｓ以下が好ましく、１００ｍｍ／ｓ以上２００ｍｍ／ｓ以下がより好ましい。さらに、赤外線透過層３の膜厚は、１μｍ以上１０μｍ以下が好ましい。このような条件で印刷することにより、利用者の目に触れても問題が無い品質の赤外線透過層３を形成できる。
【００４４】
インクジェット法を用いる場合は、ノズルから液状にしたインクの微少液滴をパルス状に吐出して、透明板２上にパターンを形成する。ノズル移動機構の原点を基準として透明板２を位置決めし、コンピュータからの指令に基づき、ノズルがインクの微少液滴を吐出しながら透明板２の面上を、概略水平方向へ移動する。これにより、点状のインクが連続して形成されて所定のパターンの赤外線透過層３が形成される。被印刷面が屈曲部を有する透明板２の場合は、パターンの歪などを考慮すると、インクの液滴を吐出するノズルと透明板２との距離は略一定であることが好ましい。例えば、ノズルと透明板２との距離を概略一定に維持した上で、パターンに応じてノズルまたは透明板２を回動、移動させる機構を使用することが好ましい。なお、インクをノズルまで供給する供給圧力が安定し、ノズルからのインクの吐出量を一定に保持できることから、ノズルを固定して、そのノズルに対して透明板２を回動、移動させる機構がより好ましい。
【００４５】
インクジェット法は、一般にノズルを１方向に直線移動させながらパターンを形成する。よって、図２（Ａ）のように、赤外線透過層３が枠状の場合、上辺赤外線透過層６０、下辺赤外線透過層６３、右辺赤外線透過層６５、左辺赤外線透過層６７の４つの直線状のパターンに分けて印刷するのが好ましい。
【００４６】
具体的には、透明板２を図示しない支持台に載置し、ノズルの吐出孔を透明板２の第１の主面２１における図２（Ａ）の右下端部に位置させる。この後、吐出孔からインクを吐出しつつ、ノズルを左下端部まで移動させて、図２に示す下辺赤外線透過層６３を印刷する。
次に、支持台およびノズルの少なくとも一方を相対移動させて、吐出孔を第１の主面２１における右上端部に位置させる。この後、吐出孔からインクを吐出しつつ、ノズルを左上端部にまで移動させて、図２（Ａ）に示すような上辺赤外線透過層６０を印刷する。
【００４７】
次に、ノズルの吐出孔を透明板２の第１の主面２１における図２（Ａ）の右上端部に位置させる。この後、吐出孔からインクを吐出しつつ、ノズルを右下端部まで移動させて図２（Ａ）に示す右辺赤外線透過層６５を印刷する。
次に、支持台およびノズルの少なくとも一方を相対移動させて、吐出孔を第１の主面２１における左上端部に位置させる。この後、吐出孔からインクを吐出しつつ、ノズルを左下端部まで移動させて、図２（Ａ）に示すような左辺赤外線透過層６７を印刷する。
赤外線透過層３の印刷の際は、可視光通過領域３１に対応する部分を印刷しないような印刷パターンとするか、可視光通過領域３１に対応する形状をマスキングする等して印刷する。
【００４８】
赤外線透過層３の厚さは、吐出孔からのインクの吐出量やノズルの移動速度を制御することで調整できる。厚くする場合には、吐出量を多くしたり、移動速度を遅くすればよい。薄くする場合には、吐出量を少なくしたり、移動速度を速くすればよい。
【００４９】
本実施形態では、上辺赤外線透過層６０、下辺赤外線透過層６３、右辺赤外線透過層６５、左辺赤外線透過層６７の厚さは同じであり、これらの印刷条件（インクの吐出量およびノズルの移動速度）は同じであることが好ましい。
【００５０】
その後、乾燥、焼成を行うことで、赤外線透過層３が硬化する。
上辺赤外線透過層６０、下辺赤外線透過層６３、右辺赤外線透過層６５、左辺赤外線透過層６７の乾燥や焼成は、形成した都度実施してもよく、全てを形成してから実施してもよい。
【００５１】
次に、図４（Ｃ）に示すように、赤外線透過層３の上に遮光層５を形成する。
遮光層５を形成する方法としては、特に限定はされないが、製法の連続性を考慮すると、赤外線透過層３の形成方法と同じ方法が好ましい。
遮光層５の印刷の際は、赤外線通過領域３９に対応する部分を印刷しないような印刷パターンとするか、赤外線通過領域３９に対応する形状をマスキングする等して印刷する。また、内周囲繞領域３７を形成できるように、印刷幅を調整する。
【００５２】
次に、図３に示すように、必要に応じて、可視光通過領域３１に、半透過層７１を形成する。
半透過層７１を形成する方法も、特に限定はされないが、製法の連続性を考慮すると、赤外線透過層３の形成方法と同じ方法が好ましい。
以上の工程により、遮光層付き透明板１が得られる。
【００５３】
〔遮光層付き透明板の作用効果〕
可視光は透過しないが、赤外線を透過する赤外線透過層３と、可視光も赤外線も透過しない遮光層５が、この順番で透明板２の第１の主面２１上に設けられている。
そのため、第２の主面２２側から見ると、遮光層５が設けられている領域でも、手前側に赤外線透過層３が見える。よって、赤外線透過層３のみが設けられている赤外線通過領域３９と、遮光層５も設けられている遮光領域３５の色彩の差が目立たなくなる。
可視光通過領域３１の内周を遮光層５が覆っているため、可視光通過領域３１の周囲が遮光層５で囲まれ、赤外線透過層３と接触しない。
そのため、第２の主面２２側から見て手前側に赤外線透過層３を設けた場合でも、可視光通過領域３１の周囲がぼやけるのを防げる。
【００５４】
可視光をある程度透過するが、赤外線を透過しない半透過層７１を、可視光通過領域３１に備えるため、第１の主面２１側から入射する光の強度が大きい場合でも、可視光通過領域３１を透過する光の強度を緩和できる。
【００５５】
可視光通過領域３１が、文字、図形、または記号に対応した形状に部分的に開口した領域である。そのため、可視光通過領域３１の形状をロゴマーク等に対応した形状にすると、第１の主面２１側から光が入射している時のみ、可視光通過領域３１にロゴマーク等を表示させられる。
【００５６】
透明板２が化学強化ガラスであるため、強度と耐擦傷性に優れ、良好な質感を備える遮光層付き透明板１を提供できる。
【００５７】
遮光領域３５は、波長４００ｎｍ〜６００ｎｍの光の平均反射率に対する、波長６００ｎｍ〜７００ｎｍの光の平均反射率の比が１．５以上であるため、赤外線通過領域３９との色彩差がより小さくなる。
［変形例］
本発明は上記実施形態にのみ限定されるものではなく、本発明の要旨を逸脱しない範囲内において種々の改良ならびに設計の変更等が可能である。本発明の実施の際の具体的な手順、および構造等は、本発明の目的を達成できる範囲で他の構造等としてもよい。
【００５８】
透明板２としては、用途に応じて、種々の形状、材料からなるものを使用できる。
形状としては、例えば、平坦面のみを有する板のみならず、少なくとも一部に曲面を有する板、凹部を有する板であってもよい。例えば、透明板２がガラスである場合、図５に示すように、屈曲ガラスでもよい。透明板２として屈曲ガラスを用いることで、遮光層付き透明板１を取り付ける相手側部材が屈曲形状を有していても、取り付けの精度が下がるおそれがない。また、透明板２はフィルム状であってもよい。透明板２は孔部を有してもよく、部分的に切り欠いた領域を有してもよい。
【００５９】
透明板２の材料は、透明であればよく、一般的なガラス、例えば、無機ガラス、ポリカーボネートやアクリル等の有機ガラスを使用でき、その他の合成樹脂等も使用できる。
透明板２として、無機ガラスを用いる場合、その厚さは０．５ｍｍ以上５ｍｍ以下が好ましい。この下限値以上の厚さを備えたガラスであれば、高い強度と良好な質感を兼ね備えた遮光層付き透明板１を得られる利点がある。この上限値以下の厚さを備えたガラスであれば、透明板２の質量を減らせ軽量化でき、さらに透明板２と表示パネルの間にタッチパネルを配置した場合に、タッチパネルの感度を確保できる。また、無機ガラスを用いる場合、その厚さは、０．７ｍｍ以上３ｍｍ以下がより好ましく、１ｍｍ以上３ｍｍ以下がさらに好ましい。
具体的なガラス板としては、無色透明なソーダライムガラス、アルミノシリケートガラス（ＳｉＯ2−Ａｌ2Ｏ3−Ｎａ2Ｏ系ガラス）、及びリチウムアルミノシリケートガラスに強化処理を施した、化学強化ガラスが挙げられる。
【００６０】
ガラス板としては、例えば、酸化物を基準としたモル％表示で、ＳｉＯ2を５０〜８０％、Ａｌ2Ｏ3を１〜２０％、Ｎａ2Ｏを６〜２０％、Ｋ2Ｏを０〜１１％、ＭｇＯを０〜１５％、ＣａＯを０〜６％およびＺｒＯ2を０〜５％含有するガラス材料が挙げられる。具体的には、アルミノシリケートガラスに強化処理を施した強化ガラス（例えば「ドラゴントレイル（登録商標）」）が好適に用いられる。
【００６１】
透明板２として無機ガラスを用いる場合、化学強化処理、物理強化処理のいずれを行ってもよいが、化学強化処理を行うことが好ましい。上述のような比較的、薄い無機ガラスを強化処理する場合、化学強化処理が適切である。ガラス板の表面には、化学強化による圧縮応力層が形成されていることが好ましい。圧縮応力層の厚さは１０μｍ以上であり、１５μｍ以上が好ましく、２５μｍ以上がより好ましく、３０μｍ以上がさらに好ましい。また、圧縮応力層における表面圧縮応力は、６５０ＭＰａ以上が好ましく、７５０ＭＰａ以上がより好ましい。
【００６２】
ガラス板に上記した圧縮応力層を形成する方法としては、ガラス板を、ＫＮＯ３溶融塩に浸漬し、イオン交換処理（化学強化処理）した後、室温付近まで冷却する方法が挙げられる。ＫＮＯ３溶融塩の温度や浸漬時間などの処理条件は、表面圧縮応力及び圧縮応力層の厚さが所望の値となるように設定すればよい。
【００６３】
透明板２として、有機ガラスや合成樹脂等を用いる場合、同種・異種問わず重ねられた基材で構成されていてもよく、基材間に各種接着層が挿入されていてもよい。
【００６４】
半透過層７１を形成するインクは、無機系でも有機系であってもよい。無機系インクに含まれる顔料としては、例えば、ＳｉＯ2、ＺｎＯ、Ｂ2Ｏ3、Ｂｉ2Ｏ3、Ｌｉ2Ｏ、Ｎａ2ＯおよびＫ2Ｏから選択される１種以上、ＣｕＯ、Ａｌ2Ｏ3、ＺｒＯ2、ＳｎＯ2およびＣｅＯ2から選択される１種以上、Ｆｅ2Ｏ3およびＴｉＯ2からなる組成物であってもよい。
【００６５】
有機系インクとしては、樹脂と顔料とを溶剤に溶解した種々の印刷材料を使用できる。例えば、樹脂としては、アクリル樹脂、ウレタン樹脂、エポキシ樹脂、ポリエステル樹脂、ポリアミド樹脂、酢酸ビニル樹脂、フェノール樹脂、オレフィン、エチレン−酢酸ビニル共重合樹脂、ポリビニルアセタール樹脂、天然ゴム、スチレン−ブタジエン共重合体、アクリルニトリル−ブタジエン共重合体、ポリエステルポリオール、ポリエーテルポリウレタンポリオール等の樹脂からなる群から選ばれる、少なくとも１種以上を選択して使用してよい。溶媒としては、水、アルコール類、エステル類、ケトン類、芳香族炭化水素系溶剤、脂肪族炭化水素系溶剤を用いてもよい。例えば、アルコール類としては、イソプロピルアルコール、メタノール、エタノール等を使用でき、エステル類としては酢酸エチル、ケトン類としてはメチルエチルケトンを使用できる。芳香族炭化水素系溶剤としては、トルエン、キシレン、ソルベッソ（登録商標）１００、ソルベッソ（登録商標）１５０等を使用でき、脂肪族炭化水素系溶剤としてはヘキサン等を使用できる。なお、これらは例として挙げたものであり、その他、種々の印刷材料を使用できる。前記有機系の印刷材料は、透明板２に塗布した後、溶媒を蒸発させて樹脂の半透過層７１を形成できる。加熱により硬化できる熱硬化性インクでもよく、ＵＶ硬化性インクでもよく、特に制限はない。
【００６６】
半透過層７１に用いられるインクには、顔料が含まれてもよい。顔料としては、例えば、半透過層７１を黒色とする場合、カーボンブラック等の黒色顔料を使用できる。その他、所望の色に応じて適切な色の顔料を使用できる。
【００６７】
半透過層７１中の顔料の含有割合は、所望の光学特性に応じて自由に変更できる。半透過層７１の全質量に対する、顔料の含有量の比である含有割合は０．０１〜１０質量％が好ましい。含有割合は、インクの質量全体に対する、赤外線透過材料の含有割合を調整することで実現できる。
【００６８】
赤外線透過層３を形成するインクは、光硬化性樹脂または熱硬化性樹脂に赤外線透過能を有する顔料を含む。顔料としては、無機顔料および有機顔料のいずれも使用できる。無機顔料としては、酸化鉄、酸化チタン、複合酸化物系などが挙げられる。有機顔料としては、フタロシアニン系顔料、アントラキノン系顔料、アゾ系顔料等の金属錯体系顔料などが挙げられる。赤外線透過層３の色彩は、遮光層５と同じであることが好ましい。遮光層５が黒色の場合は、赤外線透過層３も黒色であるのが好ましい。
【００６９】
赤外線透過層３が黒色の場合、使用できる顔料は黒色顔料を使用できるが、黒色以外の顔料を使用して黒色を表現するのが好ましい。これは、赤外線透過層３に可視光は遮蔽するが赤外光は透過する光学特性を付与できるためである。黒色の顔料としては、チタンブラック、カーボンブラックを使用できる。
【００７０】
赤外線透過層３に使用できる黒色以外の顔料としては、例えば、赤色顔料、黄色顔料、青色顔料、緑色顔料等を使用できる。
赤色顔料としては、例えば、ジケトピロロピロール系、アントラキノン系、ペリレン系が挙げられる。黄色顔料としては、例えば、アントラキノン系、イソインドリン系が挙げられる。青色顔料としては、例えば、銅フタロシアニン系、アントラキノン系が挙げられる。緑色顔料としては、例えば、フタロシアニン系、イソインドリン系が挙げられる。
赤外線透過層３に含有させる黒色以外の顔料は、互いに異なる色を少なくとも３種類以上含むことが好ましい。これは、赤外線透過層３に可視光は遮蔽するが赤外光は透過する光学特性を付与するための設計がしやすいためである。
【００７１】
赤外線透過層３を形成するインクに含まれる光硬化性樹脂または熱硬化性樹脂として、例えば、アクリル樹脂、エポキシ樹脂、ポリイミド樹脂等を使用できる。また、赤外線透過層３を形成するインクは、光重合開始剤、光増感剤、分散剤、界面活性剤、安定剤、レベリング剤などを含んでもよい。
【００７２】
赤外線透過層３中の赤外線透過材料の含有割合は、所望の光学特性に応じて自由に変更できる。赤外線透過層３の全質量に対する、赤外線透過材料の含有量の比である含有割合は０．０１〜２０質量％が好ましい。含有割合は、インクの質量全体に対する、赤外線透過材料の含有割合を調整することで実現できる。
【００７３】
遮光層５を形成するインクは、無機系でも有機系であってもよい。無機系インクに含まれる顔料としては、例えば、ＳｉＯ2、ＺｎＯ、Ｂ2Ｏ3、Ｂｉ2Ｏ3、Ｌｉ2Ｏ、Ｎａ2ＯおよびＫ2Ｏから選択される１種以上、ＣｕＯ、Ａｌ2Ｏ3、ＺｒＯ2、ＳｎＯ2およびＣｅＯ2から選択される１種以上、Ｆｅ2Ｏ3およびＴｉＯ2からなる組成物であってもよい。
【００７４】
有機系インクとしては、樹脂と顔料とを溶剤に溶解した種々の印刷材料を使用できる。例えば、樹脂としては、アクリル樹脂、ウレタン樹脂、エポキシ樹脂、ポリエステル樹脂、ポリアミド樹脂、酢酸ビニル樹脂、フェノール樹脂、オレフィン、エチレン−酢酸ビニル共重合樹脂、ポリビニルアセタール樹脂、天然ゴム、スチレン−ブタジエン共重合体、アクリルニトリル−ブタジエン共重合体、ポリエステルポリオール、ポリエーテルポリウレタンポリオール等の樹脂からなる群から選ばれる、少なくとも１種以上を選択して使用してよい。溶媒としては、水、アルコール類、エステル類、ケトン類、芳香族炭化水素系溶剤、脂肪族炭化水素系溶剤を用いてもよい。例えば、アルコール類としては、イソプロピルアルコール、メタノール、エタノール等を使用でき、エステル類としては酢酸エチル、ケトン類としてはメチルエチルケトンを使用できる。芳香族炭化水素系溶剤としては、トルエン、キシレン、ソルベッソ（登録商標）１００、ソルベッソ（登録商標）１５０等を使用でき、脂肪族炭化水素系溶剤としてはヘキサン等を使用できる。なお、これらは例として挙げたものであり、その他、種々の印刷材料を使用できる。前記有機系の印刷材料は、透明板２に塗布した後、溶媒を蒸発させて樹脂の遮光層５を形成できる。加熱により硬化できる熱硬化性インクでもよく、ＵＶ硬化性インクでもよく、特に制限はない。
【００７５】
遮光層５に用いられるインクには、顔料が含まれてもよい。顔料としては、例えば、遮光層５を黒色とする場合、カーボンブラック等の黒色顔料を使用できる。その他、所望の色に応じて適切な色の顔料を使用できる。
遮光層５は、所望の回数だけ積層してもよい。例えば、図３では、遮光層５は２層であるが、図６に示すように１層でもよい。遮光層５が２層以上の場合、印刷に用いるインクは、各層異なるものを使用してもよい。
【００７６】
遮光層５の平面形状は、枠状に限定されない。第１の主面２１の一辺に沿う線状、連続する二辺に沿うＬ字状、対向する二辺に沿う２本の直線状でもよい。遮光層５は、第１の主面２１が四角形以外の多角形や円形あるいは異形の場合、これらの形状に対応する枠状、多角形の一辺に沿う直線状、円形の一部に沿う円弧状でもよい。
【００７７】
図７に示すように、透明板２の第１の主面２１および第２の主面２２のうち少なくとも一方の面上には、防眩層、反射防止層、防汚層等を有する機能層８１を備えてもよい。
【００７８】
＜防眩層＞
機能層８１として防眩層を設けることにより、第２の主面２２側から入射した光を散乱させ、入射光による映り込みを低減できる。防眩性を付与する方法としては、透明板２の表面に凹凸形状を形成する方法が挙げられる。
【００７９】
凹凸形状を形成する方法としては、公知の方法を適用できる。透明板２としてガラス基板を用いる場合、ガラス基板の表面に化学的または物理的に表面処理を施してエッチング層を形成し、所望の表面粗さの凹凸形状を形成する方法や、防眩フィルム等のコーティング層を貼りつける方法が利用できる。
防眩層がエッチング層であると、防眩用の材料を別途被覆する必要がない点で有利である。防眩層がコーティング層であると、材料の選択により、防眩性の制御が容易な点で有利である。
【００８０】
化学的に防眩処理を行う方法としては、フロスト処理が挙げられる。フロスト処理は、例えば、フッ化水素とフッ化アンモニウムの混合溶液に、被処理体であるガラス基板を浸漬することで実現できる。物理的に防眩処理を行う方法としては、例えば、結晶質二酸化ケイ素粉、炭化ケイ素粉等を加圧空気でガラス基板の主面に吹き付けるサンドブラスト処理や、結晶質二酸化ケイ素粉、炭化ケイ素粉等を付着させたブラシを水で湿らせたものを用いて擦る方法等を利用できる。
【００８１】
防眩層を有する透明板２の表面は、表面粗さ（二乗平均粗さ、ＲＭＳ）が０．０１μｍ〜０．５μｍであることが好ましい。これは第２の主面２２側から入射した光を、より確実に散乱させられるためである。表面粗さ（ＲＭＳ）は、０．０１μｍ〜０．３μｍがより好ましく、０．０２μｍ〜０．２μｍがさらに好ましい。表面粗さ（ＲＭＳ）を上記範囲とすることで、防眩層を有する透明基板のヘイズ値を１％〜３０％に調整できる。なお、ヘイズ値は、ＪＩＳ  Ｋ  ７１３６（２０００）で規定される値である。
【００８２】
＜反射防止層＞
機能層８１が反射防止層を備えることにより、第２の主面２２側に反射防止層が設けられるので、第２の主面２２側から入射した光の反射を防止でき、入射光による映り込みを防止できる。
【００８３】
機能層８１が反射防止層である場合、波長５５０ｎｍの光の屈折率が１．９以上の高屈折率層と、波長５５０ｎｍの光の屈折率が１．６以下の低屈折率層を、積層した構造が好ましい。反射防止層が高屈折率層と低屈折率層を積層した構造により、可視光の反射を、より確実に防止できる。
【００８４】
反射防止層における高屈折率層と低屈折率層との層数は、それぞれを１層ずつ含む形態でよいが、それぞれを２層以上含む構成でもよい。高屈折率層と低屈折率層をそれぞれ１層含む構成の場合は、透明板２の第２の主面２２に、高屈折率層、低屈折率層の順に積層したものが好ましい。また、高屈折率層と低屈折率層をそれぞれ２層以上含む構成の場合は、高屈折率層、低屈折率層の順に交互に積層した積層体が好ましい。積層体は、全体で２層以上８層以下が好ましく、２層以上６層以下がより好ましく、２層以上４層以下がさらに好ましい。また光学特性を損なわない範囲で別の層を追加しもよい。例えば、ガラス板からのＮａ拡散を防ぐために、ガラスと第１層との間にＳｉＯ2膜を挿入しても良い。
【００８５】
高屈折率層、低屈折率層を構成する材料は、特に制限はなく、要求される反射防止性の程度や生産性を考慮して選択できる。高屈折率層を構成する材料としては、例えば、酸化ニオブ（Ｎｂ2Ｏ5）、酸化チタン（ＴｉＯ2）、酸化ジルコニウム（ＺｒＯ2）、酸化タンタル（Ｔａ2Ｏ5）、酸化アルミニウム（Ａｌ2Ｏ3）、窒化ケイ素（ＳｉＮ）等が挙げられる。これらの材料から選択される１種以上を好ましく使用できる。低屈折率層を構成する材料としては、酸化ケイ素（特に、二酸化ケイ素ＳｉＯ2）、ＳｉとＳｎとの混合酸化物を含む材料、ＳｉとＺｒとの混合酸化物を含む材料、ＳｉとＡｌとの混合酸化物を含む材料等が挙げられる。これら材料から選択される１種以上を好ましく使用できる。
【００８６】
反射防止層は、表面に無機薄膜を直接形成する方法、エッチング等の手法により表面処理する方法や、乾式法、例えば、化学蒸着（ＣＶＤ）法や物理蒸着（ＰＶＤ）法、特に物理蒸着法の一種である真空蒸着法やスパッタ法により好適に形成できる。
【００８７】
反射防止層の厚さは、１００〜５００ｎｍが好ましい。反射防止層の厚さを１００ｎｍ以上とすることで、効果的に外光の反射を抑制できるため好ましい。
【００８８】
反射防止層は、ＣＩＥ（国際照明委員会）色差式において、ａ*が−６〜１であり、ｂ*が−８〜１であるのが好ましい。
反射防止層の、ａ*が−６〜１であり、ｂ*が−８〜１であると、反射防止層が危険色（警告色）に着色する恐れがなく、反射防止層の色彩が目立つのを防止できる。
【００８９】
＜防汚層＞
機能層８１として防眩層を設けることにより、第２の主面２２に人間の指が触れても、指紋、皮脂、汗等による汚れが付着するのを低減できる。
【００９０】
防汚層の形成方法としては、フッ素含有有機化合物等を真空槽内で蒸発させて、反射防止層の表面に付着させる真空蒸着法（乾式法）や、フッ素含有有機化合物等を有機溶剤に溶解させ、所定の濃度になるように調整し、反射防止層の表面に塗布する方法（湿式法）等を利用できる。
【００９１】
乾式法としては、イオンビームアシスト蒸着法、イオンプレート法、スパッタ法、プラズマＣＶＤ法等、湿式法としては、スピンコート法、ディップコート法、キャスト法、スリットコート法、スプレー法等から適宜選択できる。乾式法、湿式法のどちらも使用できる。耐擦傷性の観点からは、乾式の成膜方法を用いることが好ましい。
【００９２】
防汚層の構成材料は、防汚性、撥水性、撥油性を付与できるフッ素含有有機化合物等から適宜選択できる。具体的には、含フッ素有機ケイ素化合物や、含フッ素加水分解性が挙げられる。フッ素含有有機化合物は、防汚性、撥水性および撥油性を付与できれば、特に制限なく使用できる。
【００９３】
防汚層を形成する含フッ素有機ケイ素化合物被膜は、透明板の主面または防眩層の処理面に反射防止層が形成される場合には、当該反射防止層の表面に形成されることが好ましい。また、透明板として防眩処理、化学強化処理等の表面処理が施され、反射防止層が形成されないガラス板を用いる場合には、含フッ素有機ケイ素化合物被膜は、これら表面処理の施された面に直接形成されることが好ましい。
【００９４】
含フッ素有機ケイ素化合物被膜を形成する方法としては、パーフルオロアルキル基；パーフルオロ（ポリオキシアルキレン）鎖を含む、フルオロアルキル基等のフルオロアルキル基を有するシランカップリング剤の組成物を、スピンコート法、ディップコート法、キャスト法、スリットコート法、スプレーコート法等により塗布した後加熱処理する方法、または、含フッ素有機ケイ素化合物を気相蒸着させた後加熱処理する、真空蒸着法等が挙げられる。密着性の高い含フッ素有機ケイ素化合物被膜を得るには、真空蒸着法により形成することが好ましい。真空蒸着法による含フッ素有機ケイ素化合物被膜の形成は、含フッ素加水分解性ケイ素化合物を含有する、被膜形成用組成物を用いることが好ましい。
【００９５】
防汚層において、含フッ素有機ケイ素化合物被膜の形成に用いる含フッ素加水分解性ケイ素化合物は、得られる含フッ素有機ケイ素化合物被膜が、撥水性、撥油性等の防汚性を有するものであれば特に制限はない。具体的には、パーフルオロポリエーテル基、パーフルオロアルキレン基、およびパーフルオロアルキル基からなる群から選ばれる、１つ以上の基を有する、含フッ素加水分解性ケイ素化合物が挙げられる。
【００９６】
防汚層の層厚は、特に制限されないが、２ｎｍ〜２０ｎｍが好ましく、２ｎｍ〜１５ｎｍがより好ましく、３ｎｍ〜１０ｎｍがさらに好ましい。層厚が２ｎｍ以上であれば、防汚層によって反射防止層の表面が均一に覆われた状態となり、耐擦り性の簡単で実用に耐えるものとなる。また、層厚が２０ｎｍ以下であれば、防汚層が積層された状態での視感反射率やヘイズ値等の光学特性が良好である。
【００９７】
機能層８１は、防眩層、反射防止層、防汚層のいずれかの単層には限定されない。２種以上を積層してもよい。機能層８１上に、さらに保護層を設けてもよい。
【００９８】
第１の主面２１および面取り部２５には、赤外線透過層３および遮光層５との密着性を向上させるため、プライマー処理やエッチング処理等が施されていてもよい。
【００９９】
半透過層７１は必ずしも設ける必要はない。例えば図３に示すように、可視光通過領域３１に半透過層７１を設けない構成にもできるし、図８に示すように、半透過層７１を設ける構造にもできる。
【０１００】
本発明の遮光層付き透明板１は、例えば、液晶ディスプレイや有機ＥＬディスプレイ等のパネルディスプレイや、車載用情報機器、携帯機器のカバーガラスといった表示装置用のカバー部材に使用できる。本発明の遮光層付き透明板１を表示装置用カバーに用いることで、視認性を確保しつつ被対象物を保護できる。特に、本発明の遮光層付き透明板１は、赤外線透過層３および遮光層５の色彩差を小さくできるので、高級車用の車載用情報機器のように、美観を重視する機器に有用である。
遮光層付き透明板１を表示装置に用いる場合、赤外線透過層３および遮光層５は、表示装置が非表示の場合の色彩に対応した色彩を有するのが好ましい。例えば、非表示の場合の色彩が黒色系の場合は、赤外線透過層３および遮光層５も黒色系が好ましい。
赤外線透過層３および遮光層５は、遮光層付き透明板１が用いられる物品の模様を構成し、当該物品の意匠性を向上させるものでもよい。
【０１０１】
ここで、遮光層付き透明板１を備える表示装置の一例について説明する。
【０１０２】
図９に示す表示装置１０は、フレーム５０を備える。フレーム５０は、底部５１と、底部５１に対して交差する側壁部５２と、底部５１に対向する開口部５３とを備える。底部５１と側壁部５２とで囲まれた空間には、液晶モジュール６が配置されている。液晶モジュール６は、底部５１側に配置されたバックライト６１と、バックライト６１上に配置された液晶パネル６２Ａ、６２Ｂ（表示パネル）と、バックライト６１上に設けれた赤外線センサ６２を備える。なお、可視光通過領域３１の背面には、液晶パネル（表示パネル）６２Ｂに限られず、ＬＥＤ等の発光素子も使用できる。
フレーム５０の上端には、第１の主面２１が液晶モジュール６側を向くように遮光層付き透明板１が設けられる。遮光層付き透明板１は、開口部５３および側壁部５２の上端面に設けられた接着層７を介して、遮光層５の一部がフレーム５０に、遮光層５の一部および第１の主面２１の表示部４が、液晶モジュール６に、それぞれ貼合されている。
液晶パネル６２Ａは表示部４と対向するように設けられる。液晶パネル６２Ｂは可視光通過領域３１と対向するように設けられる。赤外線センサ６２は赤外線通過領域３９と対向するように設けられる。可視光通過領域３１が製造元のロゴに対応した平面形状を有する場合、液晶を介さずにバックライト６１と対向する配置としてもよい。
【０１０３】
接着層７は、透明で、透明板２との屈折率差が小さいことが好ましい。
接着層７としては、例えば、液状の硬化性樹脂組成物を硬化して得られる透明樹脂からなる層が挙げられる。硬化性樹脂組成物としては、例えば、光硬化性樹脂組成物、熱硬化性樹脂組成物等が挙げられ、その中でも、硬化性化合物および光重合開始剤を含む光硬化性樹脂組成物が好ましい。硬化性樹脂組成物を、例えば、ダイコータ、ロールコータ等の方法を用いて塗布し、硬化性樹脂組成物膜を形成する。
接着層７は、ＯＣＡフィルム（ＯＣＡテープ）であってもよい。この場合、遮光層付き透明板１の第１の主面２１側にＯＣＡフィルムを貼合すればよい。
接着層７の厚さは、５μｍ以上４００μｍ以下が好ましく、５０μｍ以上２００μｍ以下がより好ましい。接着層７の貯蔵せん断弾性率は、５ｋＰａ以上５ＭＰａ以下が好ましく、１ＭＰａ以上５ＭＰａ以下がより好ましい。
【０１０４】
表示装置１０を製造する際の、組立順序は特に限定されない。例えば、予め遮光層付き透明板１に接着層７を配置した構造体を準備しておき、フレーム５０に配置し、その後、液晶モジュール６を貼合してもよい。
表示装置１０は、タッチセンサ等を備えていてもよい。タッチセンサを組み込む場合は、遮光層付き透明板１の第１の主面２１側に、図示しない別の接着層を介してタッチセンサを配置し、それに接着層７を介して液晶モジュール６を配置する。
なお、図９では、接着層７により、液晶パネル６２Ａと、液晶パネル６２Ｂと、赤外線センサ６２とをまとめて接着しているが、これに限られない。液晶パネル６２Ａ、液晶パネル６２Ｂおよび赤外線センサ６２の光学特性を考慮し、適宜、接着層７を選択できる。また、液晶パネル６２Ａ、液晶パネル６２Ｂおよび赤外線センサ６２と、遮光層付き透明板との距離（接着厚み）は同じである必要はない。
【実施例】
【０１０５】
次に、本発明の実施例について説明する。本発明は以下の実施例に限定されるものではない。
【０１０６】
（遮光層付き透明板の作製）
まず、以下の手順で、例１〜８の遮光層付き透明板を作製した。以下の説明では、例１〜５が実施例であり図７に示す構造である。例６は比較例であり、図１０に示す構造である。例７も比較例であり、図１１に示す構造である。例８は比較例であり、図７に示す構造である。
【０１０７】
＜例１＞
透明板２として、厚さが１ｍｍ、主面が２００ｍｍ×２５０ｍｍの長方形の板状ガラス（ドラゴントレイル（登録商標）、旭硝子社製）を用い、ガラス板に（１）防眩処理、（２）端面の研削処理、（３）化学強化処理およびアルカリ処理、（４）赤外線透過層３の形成、（５）遮光層５の形成、および（６）半透過層７１の形成、の順に処理を行った。具体的な処理は以下のとおりである。
【０１０８】
（１）防眩処理
ガラス板の第２の主面２２に以下の手順で、フロスト処理による防眩処理を行い、機能層８１として防眩層を設けた。
まず、耐酸性の保護フィルム（以下、単に「保護フィルム」という）を、ガラス板の防眩処理を施さない側の主面（第１の主面２１）に貼合した。このガラス板を３質量％のフッ化水素水溶液に３分間浸漬し、ガラス板をエッチングし、ガラス板の第２の主面２２に付着した汚れを除去した。続いてガラス板を１５質量％フッ化水素、１５％フッ化カリウムの混合水溶液に３分間浸漬し、ガラス板の第２の主面２２にフロスト処理を施した。その後、ガラス板を１０質量％フッ化水素水溶液に６分間浸漬することで防眩処理を施した。ガラス板の保護フィルムを除去しヘーズ値を測定したところ２５％となった。なお、ヘーズ値は、ＪＩＳ  Ｋ  ７１３６によりヘーズメータ（商品名：ＨＺ−Ｖ３、スガ試験機社製）を用いて測定した。
【０１０９】
（２）端面の研削処理
防眩処理を施したガラス板の全周にわたって、ガラスの端面から０．２ｍｍの寸法でＣ面取りを行った。面取りは６００番の砥石（東京ダイア社製）を用い、砥石の回転数が６５００ｒｐｍ、砥石の移動速度が５０００ｍｍ／ｍｉｎ．で処理した。これにより端面の算術表面粗さＲａが４５０ｎｍとなった。
【０１１０】
（３）化学強化処理およびアルカリ処理
次に、４５０℃に加熱して硝酸カリウム塩を溶融させた溶融塩に、ガラス板を２時間浸漬して化学強化処理を行った。その後、ガラス板を溶融塩より引き上げ、１時間で室温まで徐冷した。以上の処理で、表面圧縮応力（ＣＳ）が７３０ＭＰａ、応力層の深さ（ＤＯＬ）が３０μｍの化学強化されたガラス板を得た。
さらに、このガラス板をアルカリ溶液（商品名：サンウォッシュＴＬ−７５、ライオン社製）に４時間浸漬してアルカリ処理を施した。
【０１１１】
（４）赤外線透過層３の形成
ガラス板の第１の主面２１の外周部に、スクリーン版を用いて、セイコーアドバンス社製ＨＦ  ＧＶ３  ＲＸ０１  ＩＲインキ（以下、「ＩＲ１」と略記する）を塗布し、１５０℃で６０分だけ乾燥して硬化させることにより、幅４０ｍｍ、縦横の外周寸法が１５０×２００ｍｍ（ほぼ基板の外形に沿って印刷した）、平均厚さ３μｍの枠状に赤外線透過層３を形成した。
【０１１２】
（５）遮光層５の形成
赤外線透過層３の上に、スクリーン版を用いて、セイコーアドバンス社製ＨＦ  ＧＶ３  ＲＸ０１  ７１０（以下、「黒１」と略記する）を塗布し、１５０℃で６０分だけ乾燥して硬化させることにより遮光層５を形成した。遮光層５は２層とし、２層を合わせた厚さが、平均厚さ３μｍとなるように形成した。この際、幅Ｄが２００μｍとなるように、内周囲繞領域３７を形成した。
【０１１３】
（６）半透過層７１の形成
可視光通過領域３１にスクリーン版を用いて、セイコーアドバンス社製ＨＦ  ＧＶ３  ＲＸ０１ＪＮ６１４（以下、「半透過１」と略記する）を塗布し、１５０℃で６０分だけ乾燥して硬化させることにより、平均厚さ３μｍの半透過層７１を形成した。
【０１１４】
以上の工程により、図７に示す遮光層付き透明板１を作製した。第２の主面２２の面方向における、赤外線通過領域３９の幅Ｗ１は８ｍｍ、可視光通過領域３１の幅Ｗ２は８ｍｍ、赤外線通過領域３９と可視光通過領域３１に挟まれた遮光領域３５の幅Ｗ３は１０ｍｍとした。
【０１１５】
＜例２＞
赤外線透過層３として、帝国インキ社製ＩＲＸ−ＨＦ  ４０５１２（以下、「ＩＲ２」と略記）を用いたこと、および半透過層７１として、セイコーアドバンス社製ＨＦ  ＧＶ３ＲＸ０１  ＫＦ８５７（以下、「半透過２」と略記）を用いたこと以外は、例１と同じ条件で遮光層付き透明板１を作製した。
【０１１６】
＜例３＞
赤外線透過層３として、帝国インキ社製ＩＲＸ−ＨＦ  ４０５５２（以下、「ＩＲ３」と略記）を用いたこと、および半透過層７１として、「半透過２」を用いたこと以外は、例１と同じ条件で遮光層付き透明板１を作製した。
【０１１７】
＜例４＞
内周囲繞領域３７の幅Ｄを４００μｍとしたこと以外は、例１と同じ条件で遮光層付き透明板１を作製した。
【０１１８】
＜例５＞
内周囲繞領域３７の幅Ｄを５００μｍとしたこと以外は、例１と同じ条件で遮光層付き透明板１を作製した。
【０１１９】
＜例６＞
図１０に示すように、内周囲繞領域３７を設けずに、赤外線透過層３と半透過層７１が接触する構成としたこと以外は、例１と同じ条件で遮光層付き透明板１Ａを作製した。赤外線透過層３は、半透過層７１と接触する部分が、遮光層５から、第１の主面２１の面方向に２００μｍ露出する構成とした（内周囲繞領域３７の幅に対応する幅Ｄcだけ露出させた）。
【０１２０】
＜例７＞
図１１に示すように、遮光層５を第１の主面２１上に直接形成し、赤外線透過層３を、赤外線通過領域３９とその周囲にのみ設けたこと以外は、例１と同じ条件で遮光層付き透明板１Ｂを作製した。
【０１２１】
＜例８＞
内周囲繞領域３７の幅Ｄを１５００μｍとしたこと以外は、例１と同じ条件で遮光層付き透明板１を作製した。
【０１２２】
（遮光層付き透明板の評価）
次に、作製した遮光層付き透明板１、１Ａ、１Ｂについて、以下の評価を行った。
［１］視感透過率
分光光度計（島津製作所製ＳｏｌｉｄＳｐｅｃ３７００）を用いて、波長３８０〜７８０ｎｍで、透過スペクトルを測定し、ＪＩＳ  Ｚ  ８７２２：２００９に準じて、透過スペクトルから赤外線通過領域３９の視感透過率を導出した。
【０１２３】
［２］赤外透過率
分光光度計（島津製作所製ＳｏｌｉｄＳｐｅｃ３７００）を用いて、透過スペクトルを測定した。波長８００ｎｍ〜１０００ｎｍで、測定間隔は５ｎｍとした。この値から、赤外線通過領域３９の赤外透過率の最小値、および可視光通過領域３１の赤外透過率の最大値を求めた。
【０１２４】
［３］遮光領域３５の反射率
波長４００〜６００ｎｍの範囲と、波長６００〜７００ｎｍの範囲との光の平均反射率を測定した。測定装置は分光測色計（コニカミノルタ株式会社製ＣＭ−２６００ｄ）を用いて、反射スペクトルを測定した。測定モードはＳＣＩモードとした。その反射スペクトルから式（１）および式（２）を用いて反射率を導出した。波長間隔は１０ｎｍとした。測定した反射率から比を求めた。
反射率ＲＡ＝反射率ＲＢ＋反射率ＲＢ（１−反射率ＲＢ）2  ・・・（１）
反射率ＲＣ＝反射率ＲＢ＋反射率ＲＤ（１−反射率ＲＢ）2  ・・・（２）
ここで、
ＲＡ：第２の主面２２側から、可視光通過領域３１に入射した光の反射率の測定値
ＲＢ：第２の主面２２の反射率（透明板２と第１の主面２１側の空気の間の反射率）
ＲＣ：第２の主面２２側から、遮光領域３５に入射した光の反射率の測定値
ＲＤ：遮光領域３５において、赤外線透過層３と透明板２との界面での反射率
ＲＡおよびＲＣは測定値であり、ＲＢは基材の特性として既知であるため、ＲＤが求められる。このＲＤを遮光領域の反射率とし、波長４００〜６００ｎｍのＲＤに対する、波長６００〜７００ｎｍのＲＤ比を反射率比として求めた。
［４］光学濃度（ＯＤ値）
白黒透過濃度計（伊原電子株式会社製、商品名：Ｉｈａｃ−Ｔ５）を使用して光学濃度を測定し、式（Ａ）を用いてＯＤ値を算出した。
ＯＤ＝｜Ｌｏｇ１０（Ｔａ／Ｉ）｜  ・・・（Ａ）
ここで、
Ｉ：入射光量
Ｔａ：透過光量
［５］赤外線通過領域３９と遮光領域３５の色彩差
ディスプレイ用前面板と、液晶ディスプレイを接着剤で接着した。接着剤は株式会社巴川製作所製、商品名：ＴＤ０６を用いた。厚さは５０μｍとした。
その後、ディスプレイ表示がＯＦＦの状態で、赤外線通過領域３９と遮光領域３５を作業者が観察し、色彩差が視認できなれば良、視認できれば不良とした。
［６］可視光通過領域３１の境界滲み
ディスプレイの電源を入れて、白色に発光させた。その後、可視光通過領域３１の境界領域（内周）を作業者が観察し、境界が二重に見えたり、黒い輪郭が見えたり、ギザギザに見えたりするものを不良、明瞭に直線的に見えるものを良とした。
以上の結果を表１に示す。
【０１２５】
【表１】
2019144338.tif 000003
【０１２６】
表１に示すように、例１〜５は、色味差、境界滲みのいずれも良品であった。
より詳細には、例１と例２、例３を比較すると、赤外線透過層３と遮光層５の材料が異なり、寸法が同じ条件で、赤外線通過領域３９の可視光の視感透過率が０．１％〜５０％、赤外線透過率の最小率が７０％以上、遮光領域３５のОＤ値が４より大きい場合は良品であった。より好ましい範囲は、赤外線通過領域３９の可視光の視感透過率が０．８％〜２５％、赤外線透過率の最小値が７５％以上遮光領域３５の反射率比が１．５以上であった。
また、例１と例４、例５を比較すると、赤外線透過層３と遮光層５の材料が同じ条件で、内周囲繞領域３７の幅Ｄが１００μｍ〜１０００μｍの場合、良品であった。より好ましい幅Ｄは、２００μｍ〜５００μｍであった。
例６は滲みが不良であった。これは、赤外線透過層３と半透過層７１が接触する構成であったため、半透過層７１との境界近傍の赤外線透過層３（図１０のＤcで示される部分）を、可視光が若干透過したことが原因で、境界がぼやけて滲んで見えたためと考えられる。
【０１２７】
例７は色彩差が不良であった。これは、遮光層５が第１の主面２１上に直接形成されたため、遮光層５のみが設けられた部分と、赤外線透過層３のみが設けられた部分の材料の違いによる、色彩差が顕著に見えたためと考えられる。例７は遮光領域３５の反射率比も１．５未満であった。これは、遮光層５が第１の主面２１上に直接形成されたためと考えられる。
例８は滲みが不良であった。具体的には、内周囲繞領域３７が、半透過層７１の輪郭をなぞるように、黒く見えてしまった。これは、幅Ｄが大きすぎて、内周囲繞領域３７と赤外線透過層３の色彩差が顕著に見えたためと考えられる。
【０１２８】
以上の結果から、例１〜５のように、可視光通過領域３１の内周を遮光層５が覆う構成とすることにより、可視光通過領域３１の周囲がぼやけるのを防げることが分かった。赤外線透過層３と、遮光層５をこの順番で透明板２の第１の主面２１上に設けることにより、赤外線通過領域３９と、遮光領域３５の色彩の差が目立たなくなることも分かった。
【符号の説明】
【０１２９】
１…遮光層付き透明板、２…透明板、３…赤外線透過層、５…遮光層、１０…表示装置、２１…第１の主面、２２…第２の主面、２３…端面、２５…面取り部、３１…可視光通過領域、３５…遮光領域、３７…内周囲繞領域、３９…赤外線通過領域、７１…半透過層、８１…機能層。
【図１】
2019144338.tif 000004
【図２】
2019144338.tif 000005
【図３】
2019144338.tif 000006
【図４】
2019144338.tif 000007
【図５】
2019144338.tif 000008
【図６】
2019144338.tif 000009
【図７】
2019144338.tif 000010
【図８】
2019144338.tif 000011
【図９】
2019144338.tif 000012
【図１０】
2019144338.tif 000013
【図１１】
2019144338.tif 000014